(57)【要約】【課題】湿潤時の取扱性が高く、肌に対する密着性や装着感に優れたフェイスマスクの提供。【解決手段】セルロース繊維不織布を有するフェイスマスクであって、下記（Ａ）〜（Ｄ）の特徴：（Ａ）該フェイスマスクのＷＥＴ１０％モジュラスが、左右方向≧上下方向であり；（Ｂ）該フェイスマスクの左右方向の１Ｎ荷重時のＷＥＴ伸度が、０．４０％以上であり；（Ｃ）該フェイスマスクは最初に上下方向に折り畳まれており；（Ｄ）該フェイスマスクは合計３回以上折り畳まれている；を有する、フェイスマスク。【選択図】図１
2019201799.tif 000002
【特許請求の範囲】
【請求項１】
セルロース繊維不織布を有するフェイスマスクであって、
下記（Ａ）〜（Ｄ）の特徴：
（Ａ）該フェイスマスクのＷＥＴ１０％モジュラスが、フェイスマスクの左右方向≧フェイスマスクの上下方向であり；
（Ｂ）該フェイスマスクの左右方向の１Ｎ荷重時のＷＥＴ伸度が、０．４０％以上であり；
（Ｃ）該フェイスマスクは最初に上下方向に折り畳まれており；
（Ｄ）該フェイスマスクの折り畳み合計回数が、３回以上である；
を有する、フェイスマスク。
【請求項２】
支持体を有さない、請求項１に記載のフェイスマスク。
【請求項３】
前記セルロース繊維不織布の目付が１０ｇ／ｍ2以上６０ｇ／ｍ2以下である、請求項１又は２に記載のフェイスマスク。
【請求項４】
前記セルロース繊維不織布が連続長繊維不織布である、請求項１〜３のいずれか１項に記載のフェイスマスク。
【請求項５】
前記セルロース繊維不織布１００質量部と、前記セルロース繊維不織布に含浸された、液体化粧料１００質量部以上３５００質量部以下とを含む、請求項１〜４のいずれか１項に記載のフェイスマスク。
【発明の詳細な説明】
【技術分野】
【０００１】
本発明は、湿潤時の取扱性が高く、肌に対する密着性や装着感に優れたフェイスマスクに関する。
【背景技術】
【０００２】
従来、セルロース繊維不織布は美容向けのフェイスマスクとして広く使用されている。例えば、銅アンモニアレーヨン原液を流下緊張法によりウエブ化し、ウエブ化時に繊維が自己接着した後、水流交絡処理により模様付けされた再生セルロース連続長繊維不織布は、化学的及び物理的刺激性が少なく透明度が高い。例えば、下記特許文献１を参照のこと。また、折り畳み方により使用時の展開操作が容易なフェイスマスク（例えば、下記特許文献２及び３を参照のこと）も開発されている。
【先行技術文献】
【特許文献】
【０００３】
【特許文献１】特開２０１５−７０９６８号公報
【特許文献２】特開２０１１−０１５７０６号公報
【特許文献３】特開２００６−０４２９８１号公報
【発明の概要】
【発明が解決しようとする課題】
【０００４】
しかしながら、近年需要が拡大してきた、より使用感に優れるフェイスマスクの開発は充分でなく、以下のような問題点があった。
（１）湿潤状態でフェイスマスクシートを広げにくい。
（２）広げたフェイスマスクを顔に装着するまでに時間がかかる。
（３）上記取扱性を向上させると、湿潤時の肌に対する密着性が低下する。
（４）上記取扱性を解消するため、支持体（フィルム）を使用したフェイスマスクがあるが廃棄物が増える。
（５）低目付のフェイスマスクシートを１枚折り畳み、袋に入れて液体化粧料を充填した際、袋内でシートが折れ曲がる。
【０００５】
上記従来技術の問題点に鑑み、本発明が解決しようとする課題は、湿潤時の取扱性が高く、肌に対する密着性や装着感に優れたフェイスマスクを提供することである。
【課題を解決するための手段】
【０００６】
本発明者は、上記課題を解決すべく鋭意研究し実験を重ねた結果、フェイスマスクシートにおいて、特に湿潤時の物性及び折り畳み方法を最適化することで、湿潤時の取扱性に優れるとともに肌への密着性及び装着感にも優れるフェイスマスクを予想外に見出し、本発明を完成するに至ったものである。
【０００７】
即ち、本発明は以下の通りのものである。
［１］  セルロース繊維不織布を有するフェイスマスクであって、
下記（Ａ）〜（Ｄ）の特徴：
（Ａ）該フェイスマスクのＷＥＴ１０％モジュラスが、左右方向≧上下方向であり；
（Ｂ）該フェイスマスクの左右方向の１Ｎ荷重時のＷＥＴ伸度が、０．４０％以上であり；
（Ｃ）該フェイスマスクは最初に上下方向に折り畳まれており；
（Ｄ）該フェイスマスクは合計３回以上折り畳まれている；
を有する、フェイスマスク。
［２］  支持体を有さない、上記態様１に記載のフェイスマスク。
［３］  前記セルロース繊維不織布の目付が１０ｇ／ｍ2以上６０ｇ／ｍ2以下である、上記態様１又は２に記載のフェイスマスク。
［４］  前記セルロース繊維不織布が連続長繊維不織布である、上記態様１〜３のいずれかに記載のフェイスマスク。
［５］  前記セルロース繊維不織布１００質量部と、前記セルロース繊維不織布に含浸された、液体化粧料１００質量部以上３５００質量部以下とを含む、上記態様１〜４のいずれかに記載のフェイスマスク。
【発明の効果】
【０００８】
本発明に係るフェイスマスクは、湿潤時の取扱性が高いため例えば袋からフェイスマスクシートを取り出して顔に装着する際の装着までの時間の短縮が可能であり、更に、フェイスマスクを装着した際の肌に対する密着性や装着感にも優れる。
【図面の簡単な説明】
【０００９】
【図１】本発明の一態様に係るフェイスマスクの折り畳み方を説明する図である。
【図２】本発明の一態様に係るフェイスマスクの折り畳み方を説明する図である。
【図３】本発明の一態様に係るフェイスマスクの折り畳み方を説明する図である。
【図４】本発明の一態様に係るフェイスマスクの折り畳み方を説明する図である。
【図５】本発明の一態様に係るフェイスマスクの折り畳み方を説明する図である。
【図６】本発明の一態様に係るフェイスマスクの折り畳み方を説明する図である。
【図７】比較のフェイスマスクの折り畳み方を説明する図である。
【図８】比較のフェイスマスクの折り畳み方を説明する図である。
【発明を実施するための形態】
【００１０】
以下、本発明の例示の実施形態（以下、本実施形態ともいう。）について詳細に説明するが、本発明はこれら実施形態に限定されない。また本開示の各特性値は、特記がない限り本開示の［実施例］の項に記載の方法またはこれと同等であることが当業者に理解される方法で測定される値を意味する。なお、フェイスマスクに関し「ＷＥＴ」とは、セルロース繊維不織布に対して、滴り始める程度の水が含浸されている状態を意味する。
【００１１】
本実施形態のフェイスマスクは、セルロース繊維不織布を有する。本発明者は、フェイスマスクにおいて、肌への密着性及び装着感に大きく影響するのはフェイスマスクの特に左右方向（なお本開示で、フェイスマスクの「左右方向」及び「上下方向」とは、フェイスマスクの顔面への適用時に当該顔面の左右方向及び上下方向にそれぞれ対応する方向を意味する。）の物性であるところ、通常、フェイスマスクは、湿潤状態（典型的には、液体化粧料等を含む状態）にて、左右端部近傍を手で保持しながら顔面に適用されるため、左右方向に変形しやすいこと、したがって、肌への密着性及び装着感を良好に実現しつつ湿潤時の取扱性を高めるためには、フェイスマスクの特に左右方向の物性を制御するのが有効であることを見出した。本発明者はさらに、上記のように物性が制御されたフェイスマスクを湿潤状態かつ折り畳まれた形態で提供する際には、湿潤時の取扱性、肌への密着性及び装着感の両立の観点で、特定の折り畳み態様が有利であることを見出した。
【００１２】
本実施形態に係るフェイスマスクは、セルロース繊維不織布を含み、（１）湿潤状態において、フェイスマスクの左右方向のモジュラスが、上下方向のモジュラスと比べて小さくならないように制御されていること、（２）湿潤状態において、フェイスマスクの左右方向の伸度が適切に制御されていること、（３）フェイスマスクの展開時に左右方向に過度な応力がかからない態様でフェイスマスクが折り畳まれていること、及び（４）フェイスマスクの使用前の撚れを防止する態様で当該フェイスマスクが折り畳まれていること、によって、湿潤時の取扱性と、肌への密着性及び装着感が高度に両立可能である。
【００１３】
セルロース繊維不織布を構成するセルロース繊維としては、特に制限はなく、銅アンモニアレーヨン、ビスコースレーヨン、ポリノジック等の再生セルロース繊維、テンセル（リヨセル）等の溶剤セルロース（精製セルロース）繊維、及びコットン、パルプ、麻等に由来する天然セルロース繊維が挙げられる。吸液性、肌への密着性、及び透明性の観点から、再生セルロース繊維及び溶剤セルロース繊維が好ましい。セルロース繊維は連続長繊維でも短繊維でも構わないが、連続長繊維は、短繊維よりも物理的刺激が少なく肌への密着性に優れ、液拡散性にも優れている。
【００１４】
本実施形態のセルロース繊維の平均繊維直径は、好ましくは１．０μｍ以上２０．０μｍ以下、より好ましくは２．０μｍ以上１８．０μｍ以下、さらに好ましくは４．０μｍ以上１５．５μｍ以下である。平均繊維直径が１．０μｍ以上である場合、湿潤時の取扱性を維持するために繊維本数が多くなりすぎることがなく、湿潤時の透明度が良好であり２０．０μｍ以下である場合、肌への密着性が良好である。
【００１５】
バインダー及び／又は界面活性剤が付与されたセルロース繊維不織布では吸液性の低下や成分の溶出が懸念されるため、バインダー及び界面活性剤を実質的に不含有のセルロース繊維不織布が好ましい。
【００１６】
本実施形態のセルロース繊維不織布の目付は、好ましくは１０ｇ／ｍ2以上６０ｇ／ｍ2以下であり、より好ましくは２０ｇ／ｍ2以上６０ｇ／ｍ2以下であり、さらに好ましくは２０ｇ／ｍ2以上５０ｇ／ｍ2以下である。セルロース繊維不織布の目付が１０ｇ／ｍ2以上である場合、不織布が薄すぎないため不織布シートを良好に形成でき、６０ｇ／ｍ2以下である場合、取扱性に優れるとともに、透明度及び密着性も良好に保持される。
【００１７】
本実施形態のセルロース繊維不織布の厚みは、好ましくは０．１０ｍｍ以上０．８０ｍｍ以下であり、より好ましくは０．１５ｍｍ以上０．６５ｍｍ以下であり、さらに好ましくは０．２０ｍｍ以上０．５０ｍｍ以下である。セルロース繊維不織布の厚みが０．１０ｍｍ以上である場合、不織布が薄すぎないため、取扱性が良好であり、また不織布シートに液体化粧料を充填する際に撚れが生じにくい。他方、厚みが０．８０ｍｍ以下である場合、透明度や肌への密着性が良好であり、更に折り加工時に反発が生じにくい。
【００１８】
本実施形態のセルロース繊維不織布の吸水倍率は、好ましくは８倍以上２０倍以下であり、より好ましくは９倍以上１６倍以下であり、さらに好ましくは１０倍以上１５倍以下である。セルロース繊維不織布の吸水倍率が８倍以上である場合、液体化粧料の保持量を多くでき、フェイスマスクとして使用した際の潤い感が良好である。他方、吸水倍率が２０倍以下である場合、液体化粧料が大量に必要となってしまうことを回避できる。
【００１９】
本実施形態のフェイスマスクのＷＥＴ１０％モジュラスは、フェイスマスク左右方向≧フェイスマスク上下方向である。ＷＥＴ１０％モジュラスが、フェイスマスク左右方向よりもフェイスマスク上下方向で大きい場合、取扱性（特に湿潤時の取扱性）が低下する。また、通常、フェイスマスクを広げてから装着するまでの操作は、フェイスマスクの左右端近傍を手で保持して行うことが多く、フェイスマスクにかかる力は左右方向において大きい傾向があるところ、ＷＥＴ１０％モジュラスが左右方向において上下方向よりも小さいと、フェイスマスクの目孔、口孔等の変形が起きやすく、フェイスマスクが肌に密着できる面積が小さくなる場合がある。フェイスマスク左右方向のＷＥＴ１０％モジュラスの、フェイスマスク上下方向のＷＥＴ１０％モジュラスに対する比は、上記観点から好ましくは１．０以上、より好ましくは１．５以上、さらに好ましくは２．５以上であり、フェイスマスク装着時に肌の凹凸への良好な追従性を得る観点から、好ましくは１７．０以下、より好ましくは１２．０以下、さらに好ましくは１０．０以下である。
【００２０】
フェイスマスク左右方向のＷＥＴ１０％モジュラスは、良好な取扱性（特に湿潤時の取扱性）及び肌への密着性を得る観点から、好ましくは０．５Ｎ／５０ｍｍ以上、より好ましくは１．０Ｎ／５０ｍｍ以上、さらに好ましくは１．２Ｎ／５０ｍｍ以上であり、肌の凹凸への良好な追従性を得る観点から、好ましくは２０．０Ｎ／５０ｍｍ以下、より好ましくは１５．０Ｎ／５０ｍｍ以下、さらに好ましくは１０．０Ｎ／５０ｍｍ以下である。
【００２１】
フェイスマスクの上下方向のＷＥＴ１０％モジュラスは、良好な取扱性（特に湿潤時の取扱性）及び肌への密着性を得る観点から、好ましくは０．０５Ｎ／５０ｍｍ以上、より好ましくは０．１０Ｎ／５０ｍｍ以上、さらに好ましくは０．２０Ｎ／５０ｍｍ以上であり、肌の凹凸への良好な追従性を得る観点から、好ましくは  ２．００Ｎ／５０ｍｍ以下、より好ましくは１．８０Ｎ／５０ｍｍ以下、さらに好ましくは１．５０Ｎ／５０ｍｍ以下である。
【００２２】
フェイスマスクの左右方向における１Ｎ荷重時のＷＥＴ伸度は、０．４０％以上である。上記ＷＥＴ伸度が０．４０％未満の場合、フェイスマスク装着時に肌の凹凸に追従し難いために浮が生じる場合がある。上記ＷＥＴ伸度は、好ましくは０．５０％以上である。一方、上記ＷＥＴ伸度は、良好な取扱性（特に湿潤時の取扱性）及び肌への密着性を得る観点から好ましくは１５％以下、より好ましくは１０％以下である。
【００２３】
フェイスマスクの上下方向における１Ｎ荷重時のＷＥＴ伸度は、肌の凹凸への良好な追従性の観点から、好ましくは０．４０％以上、より好ましくは０．５０％以上であり、良好な取扱性（特に湿潤時の取扱性）及び肌への密着性を得る観点から、好ましくは３５％以下、より好ましくは３０％以下である。
【００２４】
ＷＥＴ１０％モジュラスの、左右方向及び上下方向のそれぞれの値、及び左右方向／上下方向の比を上記範囲に制御する手段としては、フェイスマスク左右方向が不織布機械方向（ＭＤ方向）になるようにフェイスマスクの形を打ち抜く等が挙げられる。また、１Ｎ荷重時のＷＥＴ伸度の、左右方向及び上下方向のそれぞれの値を上記範囲に制御する手段としては、乾燥工程に入る直前にネット裏面よりエアー又は水を当てることで不織布をネットから僅かに剥がす等が挙げられる。
【００２５】
図１〜６は、本発明の一態様に係るフェイスマスクの折り畳み方を説明する図である。図１において、（Ａ）は折り畳み前、（Ｂ）は１回目折り畳み後、（Ｃ）は２回目折り畳み後、（Ｄ）は３回目折り畳み後の状態を示しており、図２において、（Ａ）は折り畳み前、（Ｂ）は１回目折り畳み後、（Ｃ）は２回目及び３回目折り畳み後の状態を示しており、図３において、（Ａ）は折り畳み前、（Ｂ）は１回目及び２回目折り畳み後、（Ｃ）は３回目折り畳み後の状態を示しており、図４において、（Ａ）は折り畳み前、（Ｂ）は１回目及び２回目折り畳み後、（Ｃ）は３回目及び４回目折り畳み後の状態を示しており、図５において、（Ａ）は折り畳み前、（Ｂ）は１回目及び２回目折り畳み後、（Ｃ）は３回目折り畳み後、（Ｄ）は４回目折り畳み後の状態を示しており、図６において、（Ａ）は折り畳み前、（Ｂ）は１回目及び２回目折り畳み後、（Ｃ）は３回目及び４回目折り畳み後、（Ｄ）は５回目折り畳み後の状態を示している。
【００２６】
一態様においては、図１〜６に示すように、フェイスマスク１００〜６００が、最初に折り畳み線Ｌ１で上下方向に折り畳まれている。最初に上下方向に折り畳まれていることで、フェイスマスクを手で完全に広げたときにフェイスマスクの上部及び下部が手で保持されることになるため、顔に装着しやすい。好ましくは、フェイスマスクは最初に上下方向に２つ折り（図１（Ｂ）、図２（Ｂ））又は３つ折り（図３（Ｂ）、図４（Ｂ）、図５（Ｂ）、図６（Ｂ））に折り畳まれている。３つ折りの場合は、例えば図３〜６に示すように、２本の折り畳み線のうち上側を１回目の折り畳み線Ｌ１、下側を２回目の折り畳み線Ｌ２としてもよいし、下側を１回目の折り畳み線、上側を２回目の折り畳み線としてもよいが、上側を１回目の折り畳み線、下側を２回目の折り畳み線とすることが、取扱性の点でより好ましい。更に好ましくは、フェイスマスクは最初に上下方向に２つ折りに折り畳まれている。フェイスマスクが最初に上下方向に折り畳まれているとは、１回目の折り畳み線Ｌ１がフェイスマスク左右方向の直線に対して−４５°〜４５°の範囲内にあることを言う。好ましくは、−３０°〜３０°であり、更に好ましくは−１５°〜１５°である。最初に上下方向に折り畳まれていない場合、例えば最初に左右方向に折り畳まれている場合には、折り畳まれたフェイスマスクを展開する際に最後に左右方向に広げることになるため、左右方向に力が大きくかかりやすくなり、フェイスマスクの変形が生じやすい。左右対称のフェイスマスクの場合はシート同士が剥がしにくい傾向があるため、フェイスマスクの最後の展開方向が、変形しやすい左右方向となることは望ましくない。
【００２７】
本実施形態のフェイスマスクの折り畳み合計回数（これは折り畳み線の合計本数に対応する。）は３回以上である。フェイスマスクの折り畳み合計回数が２回以下の場合、例えばフェイスマスクを袋に入れて液体化粧料を充填する際に撚れが生じる場合がある。一方、折り畳み合計回数が７回以上の場合、折り畳まれたフェイスマスクを完全に展開するまでに時間がかかる傾向があるため、フェイスマスクの折り畳み合計回数は、好ましくは６回以下、更に好ましくは５回以下である。フェイスマスクの折り畳み態様例としては、図１に示すような、上下２つ折り（折り畳み線Ｌ１）、左右２つ折り（折り畳み線Ｌ２）、左右２つ折り（折り畳み線Ｌ３）（合計回数３回）、図２に示すような、上下２つ折り（折り畳み線Ｌ１）、左右３つ折り（折り畳み線Ｌ２、次いで折り畳み線Ｌ３）（合計回数３回）、図３に示すような、上下３つ折り（折り畳み線Ｌ１、次いで折り畳み線Ｌ２）、左右２つ折り（折り畳み線Ｌ３）（合計回数３回）、図４に示すような、上下３つ折り（折り畳み線Ｌ１、次いで折り畳み線Ｌ２）、左右３つ折り（折り畳み線Ｌ３、次いで折り畳み線Ｌ４）（合計回数４回）、図５に示すような、上下３つ折り（折り畳み線Ｌ１、次いで折り畳み線Ｌ２）、左右２つ折り（折り畳み線Ｌ３）、左右２つ折り（折り畳み線Ｌ４）（合計回数４回）、図６に示すような、上下３つ折り（折り畳み線Ｌ１、次いで折り畳み線Ｌ２）、左右３つ折り（折り畳み線Ｌ３、次いで折り畳み線Ｌ４）、上下２つ折り（折り畳み線Ｌ５）（合計回数５回）が挙げられる。
【００２８】
本実施形態のフェイスマスクは、好ましくは支持体を有さない。支持体を使用した場合、フェイスマスクシートが保持すべき液体化粧料が支持体にも付着してしまいフェイスマスクの肌への保湿性が悪くなる傾向がある。また、支持体を使用しないことは、廃棄物の増加による環境汚染を回避する点でも好ましい。
【００２９】
本実施形態のセルロース繊維不織布は、例えば、紡出した糸をネット上に振り落してシート状に積層した後、水流交絡させ、乾燥工程を経る方法等で製造することができる。本実施形態のセルロース繊維不織布の製法の好適例としては、例えば、乾燥工程に入る直前にネット裏面よりエアー又は水を当てることで不織布をネットから僅かに剥がすことを挙げることができる。この製法によれば、不織布の機械方向（ＭＤ方向）にかかるテンションを若干上げた状態で乾燥することで、ＭＤ方向の湿潤時の良好な伸度を得ることができる。理由は定かではないが、僅かに緊張乾燥状態となることで不織布を形成する糸自身の伸度が上がったためと考えられる。この製法を用いて得たセルロース繊維不織布を用い、ＭＤ方向が左右方向となるように製造されたフェイスマスクは、ＣＤ方向が左右方向となるように製造されたフェイスマスクと比べて、同等以上の密着性、及びより良好な装着感を与え得る。
【００３０】
本実施形態のフェイスマスクは、セルロース繊維不織布と、これに含浸された液体化粧料とを含む。なお本開示で、「液体化粧料」は、液体状の化粧用成分を含んだ化粧料全般を包含し、比較的低粘度の液状物であってもよいし、例えばゲル形状であってもよい。液体化粧料の量は、セルロース繊維不織布１００質量部に対して、好ましくは１００質量部以上、より好ましくは５００質量部以上、更に好ましくは１０００質量部以上であり、製造容易性の観点から、好ましくは３５００質量部以下、より好ましくは３０００質量部以下、更に好ましくは２１００質量部以下である。
【実施例】
【００３１】
以下、実施例を挙げて本発明の例示の態様をより具体的に説明するが、本発明はこれらの実施例に何ら限定されるものではない。
まず、実施例及び比較例で用いた測定方法を以下に示す。なお、フェイスマスクを構成するセルロース繊維不織布が液体化粧料等によって既に湿潤している場合は、純水で洗浄し網上で乾燥した後にサンプリングを行った。
【００３２】
（１）目付（ｇ／ｍ2）
５ｃｍ×５ｃｍのセルロース繊維不織布を、一定質量になるまで１０５℃で乾燥後、２０℃、６５％ＲＨの恒温室に１６時間以上放置してその質量を測定し、不織布の１ｍ2当たりの質量（ｇ）を求めた。
【００３３】
（２）厚み（ｍｍ）
セルロース繊維不織布の厚みを、ＪＩＳ−Ｌ１０９６準拠の厚み試験にて荷重を１．９６ｋＰａとして測定した。
【００３４】
（３）平均繊維直径（μｍ）
セルロース繊維不織布を、走査型電子顕微鏡、日本電子製ＪＳＭ−６３８０を用いて１００００倍の倍率で観察し、任意の１００本を選び測定した繊維径の数平均値を平均繊維直径とした。
【００３５】
（４）吸水倍率（倍）
セルロース繊維不織布を２０℃、６５％ＲＨの恒温室に１６時間以上放置し調湿した。サンプルを５ｃｍ×５ｃｍに採取し、サンプルの質量を電子上皿天秤で計った［Ａ（ｇ）］。バットに純水を入れメッシュ（１０メッシュ、線径０．５ｍｍ）にサンプルを載せた。バットにサンプルを載せたメッシュをいれ３０秒間浸漬した。メッシュを上げて１０分間放置した。サンプルの角をピンセットではさみ水滴が落ちなくなったら電子天秤に乗せ質量を測定した［Ｂ（ｇ）］。吸水倍率（倍）を以下の計算式で計算した。
吸水倍率＝（Ｂ−Ａ）／Ａ
測定は５回行い、その数平均値を吸水倍率（倍）とした。
【００３６】
（５）液拡散性（ｍｍ2／秒）
セルロース繊維不織布を２０℃、６５％ＲＨの恒温室に１６時間以上放置し調湿した。サンプルを５ｃｍ×５ｃｍに採取し、サンプル中央真上から試験液（水性インクを２〜３滴加えて着色した純水）を垂らして５秒後の当該試験液が拡散した面積［Ｃ（ｍｍ2）］を測定した。計測は中央真上から撮影した写真をＩｍａｇｅＪで解析し、以下の計算式で液拡散性（ｍｍ2／秒）を計算した。
液拡散性＝Ｃ／５
測定は１０回行い、その数平均値を液拡散性（ｍｍ2／秒）とした。
【００３７】
（６）湿潤時の透明度（％）
５ｃｍ×５ｃｍのセルロース繊維不織布をメッシュ（１０メッシュ、線径０．５ｍｍ）の上に載せ、これをバットに入れた純水の中に入れて３０秒間浸漬した。その後、メッシュを引き上げて１０分間放置した後、過剰な純水を濾紙などで拭き取った。含水状態の不織布をガラス板に挟み、スガ試験機株式会社製積分球方式ＳＭ−Ｔを用いてＬ値を５回測定し、その数平均値Ｄを用いて次式：
湿潤時の透明度＝１００−（Ｄ−Ｅ）
により湿潤時の透明度（％）を算出した。この時、ガラス板のみのＬ値も５回測定し、その平均値をＥとした。
【００３８】
（７）ＷＥＴ１０％モジュラス（Ｎ／５０ｍｍ）
フェイスマスク左右方向、上下方向からそれぞれ５ｃｍ×１２ｃｍサンプリングした。ＪＩＳ  Ｌ  １０９６に準拠して、幅５ｃｍの試験片を把握長１０ｃｍとなるように試験機にセットし、滴り始める程度の純水を付与した。定速伸長型引張り試験機（商品名：テンシロンＵＣＴ−１ｔ（オリエンテック株式会社製））を用いて不織布の伸長する方向に、１０％伸長させたときの応力を測定した。測定は任意に１０試料サンプリングして行った。
【００３９】
（８）１Ｎ荷重時のＷＥＴ伸度（％）
ＷＥＴ１０％モジュラス測定と同様に湿潤時の１Ｎ荷重時の伸度を測定した。測定は任意に１０試料サンプリングして行った。
【００４０】
（９）取扱性（湿潤時の取扱性）（秒・点）
被験者２０人で取扱性の官能評価を行った。評価方法及び判定水準は以下の通りであり、２０人の平均値をそのサンプルの取扱性の官能評価の値とした。
評価方法：各条件にて折り畳まれたフェイスマスク試料に化粧液（（株）ＤＨＣ製「濃密うるみ肌化粧水さっぱり」）を２０ｇ充填して、通常のフェイスマスク商品同様に湿潤させたサンプルを顔に貼り付けるまでの過程において、下記４つの指標にて取扱性を評価した。
【００４１】
（ａ）フェイスマスク装着までの時間（秒）
袋中にあるフェイスマスクに手を触れてから顔に装着完了するまでの時間を測定した。
【００４２】
（ｂ）フェイスマスクの開きやすさ（点）
フェイスマスクを袋より取り出してから顔に貼り付ける直前までにおける、折り畳まれたフェイスマスクの広げやすさを以下の判定基準に従って評価した。
＜判定基準＞
５：広げやすい。
４：多少引っかかるが許容範囲である。
３：時間はかかるが許容範囲である。
２：中々広がらずイライラする。
１：広げることができない。使いたくない。
【００４３】
（ｃ）フェイスマスクの装着し易さ（点）
フェイスマスクを顔に貼り付け始めてから顔に装着完了するまでの装着しやすさを以下の判定基準に従って評価した。
＜判定基準＞
５：装着しやすい。
４：多少引っかかるが許容範囲である。
３：時間はかかるが許容範囲である。
２：装着し辛くイライラする。
１：広げることができない。使いたくない。
【００４４】
（ｄ）フェイスマスクの変形し難さ（点）
フェイスマスク装着完了後の目元及び口元の変形やフェイスマスクの伸びを確認することで変形し難さを以下の判定基準に従って評価した。
＜判定基準＞
５：下記確認ポイントを４つ満たす。
４：下記確認ポイントを３つ満たす。
３：下記確認ポイントを２つ満たす。
２：下記確認ポイントを１つ満たす。
１：下記確認ポイントを何れも満たさない。
＜確認ポイント＞
ａ：目元の変形が無い（目元が大きく開いていない）。
ｂ：口元の変形が無い（口元が大きく開いていない）。
ｃ：フェイスマスク縁が撚れていない。
ｄ：フェイスマスクが横に伸びていない（耳までかからない）。
【００４５】
（１０）密着性（点）
被験者２０人で密着性の官能評価を行った。評価方法及び判定水準は以下のとおりであり、２０人の平均値をそのサンプルの密着感の官能評価の値とした。
評価方法：５ｃｍ角の試料を湿潤（液が滴る直前量の純水を含浸）させて、手の甲に載せた。５分後の密着感を以下の判定基準に従って評価した。
＜判定基準＞
５：剥がれることが無く、皮膚が引き締まる感じがある。
４：端面に浮は生じるが、皮膚が引き締まる感じがある。
３：剥がれることは無いが、皮膚の引き締め感は感じられない。
２：端面に浮が生じ、皮膚の引き締め感も感じられない。
１：手の甲に乗らないくらい浮いており、結果、引き締め感もない。
【００４６】
（１１）フェイスマスクの装着感（点）
被験者２０人で装着感の官能評価を行った。評価方法及び判定水準は以下のとおりであり、２０人の平均値をそのサンプルの取扱いの官能評価の値とした。
評価方法：各条件にて折り畳まれたフェイスマスク試料に化粧液（（株）ＤＨＣ製「濃密うるみ肌化粧水さっぱり」）を２０ｇ充填して、通常のフェイスマスク商品同様に湿潤させたサンプルを顔に貼り付け２０分経過した後の肌刺激性と保湿性を以下の判定基準に従って評価した。
＜判定基準＞
５：装着時の不快感がなく、装着中に肌全体に潤っている感じがある。
４：装着時にサラサラした刺激を感じるが、装着中に肌全体に潤っている感じがある。
３：装着時にサラサラした刺激を感じ、装着中に肌の一部を除いて潤っている感じがある。
２：装着時にチクチクした刺激を感じ、装着中に肌の一部を除いて潤っている感じがある。
１：装着時にチクチクした刺激を感じ、装着中に肌の３か所以上において潤いを感じない部分がある。
【００４７】
（１２）フェイスマスクが保持する化粧液の量（％）
各条件にて折り畳まれたフェイスマスク［Ｆ（ｇ）］を袋に入れ、化粧液（（株）ＤＨＣ製「濃密うるみ肌化粧水さっぱり」）を２０ｇ充填した。フェイスマスクシートを袋から取り出し、湿潤状態のフェイスマスクシート１枚の質量を測定した［Ｇ（ｇ）］。フェイスマスクが保持する化粧液の量（％）を以下の計算式で計算した：
フェイスマスクが保持する化粧液の量＝（Ｇ−Ｆ）／２０×１００
測定は１０回行い、その数平均値をフェイスマスクが保持する化粧液の量とした。
【００４８】
（１３）化粧液充填時のフェイスマスク撚れ
各条件にて折り畳まれたフェイスマスクを袋に入れて、化粧液（（株）ＤＨＣ製「濃密うるみ肌化粧水さっぱり」）を２０ｇ充填したものを２０袋作製した。その際、フェイスマスクに撚れや折れ曲がりが２０袋中で何袋発生したかを数え、以下の判定基準に従って評価した。
＜判定基準＞
◎：撚れなし
○：１〜２個で撚れあり
△：３〜４個で撚れあり
×：５個以上で撚れあり
【００４９】
実施例１〜１５及び比較例１〜７に係るフェイスマスクを以下の手順で作製した。なお実施例１、７〜１４、比較例４、７では図１、実施例２、１５、比較例１、２では図２、実施例３では図３、実施例４では図４、実施例５では図５、実施例６では図６、比較例３、６では図７、比較例５では図８にそれぞれ示す折り畳み方のフェイスマスクを作製した。なお図７において、（Ａ）は折り畳み前、（Ｂ）は１回目折り畳み（折り畳み線Ｌ１）後、（Ｃ）は２回目折り畳み（折り畳み線Ｌ２）後、（Ｄ）は３回目折り畳み（折り畳み線Ｌ３）後の状態を示しており、図８において、（Ａ）は折り畳み前、（Ｂ）は１回目折り畳み（折り畳み線Ｌ１）後、（Ｃ）は２回目折り畳み（折り畳み線Ｌ２）後の状態を示している。
【００５０】
［実施例１］
コットンリンター（重合度９００〜１０００）を銅アンモニア溶液で溶解し（コットンリンター１０質量％、アンモニア７質量％、銅３質量％）紡糸原液を準備した。原液吐出孔が直径０．６ｍｍ、４５個／ｃｍ2である紡糸口金を用い、流下緊張下で連続してネット上に紡糸してセルロース連続長繊維ウエブを得た。得られたセルロース連続長繊維ウエブを精練した後、水流交絡を行った。ネット裏面よりエアーを当てた後、１００℃の熱風にて乾燥させた。ネットスピードは３０ｍ／ｍｉｎであった。得られたセルロース繊維不織布は、目付３８．６ｇ／ｍ2、厚み０．３１ｍｍ、平均繊維直径１４．３μｍであった。
【００５１】
得られたセルロース繊維不織布は、フェイスマスク左右方向が不織布機械方向（ＭＤ方向）になるようにフェイスマスクの形に打ち抜いた。その後、フェイスマスクシートを上下半分に２つ折りした後、左右方向にて半分に２つ折りを２回繰り返した。折り畳まれたフェイスマスクを袋の中に入れ、化粧液を充填した後、封をすることよってフェイスマスクを得た。得られたセルロース繊維不織布の特性、フェイスマスクの特性、取扱性、装着感等の評価結果を以下の表１及び２に示す。
【００５２】
［実施例２］
フェイスマスクシートを上下半分に２つ折りした後、左右３等分して左部から３つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５３】
［実施例３］
フェイスマスクシートを上下３等分して上部から３つ折りした後、左右方向に半分に２つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５４】
［実施例４］
フェイスマスクシートを上下３等分して上部から３つ折りした後、左右３等分して左部から３つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５５】
［実施例５］
フェイスマスクシートを上下３等分して上部から３つ折りした後、左右方向に半分に２つ折りを２回繰り返した以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５６】
［実施例６］
フェイスマスクシートを上下３等分して上部から３つ折りした後、左右３等分して左部から３つ折りし、更に左右方向に半分に２つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５７】
［実施例７］
原液吐出孔が直径０．３ｍｍ、１８０個／ｃｍ2である紡口を用いたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５８】
［実施例８］
ネットスピードが２２ｍ／ｍｉｎ．であること以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００５９】
［実施例９］
ネットスピードが１８ｍ／ｍｉｎ．であること以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６０】
［実施例１０］
ネットスピードが４０ｍ／ｍｉｎ．であること以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６１】
［実施例１１］
ネットスピードが７７ｍ／ｍｉｎ．であること以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６２】
［実施例１２］
Ｎ−メチルモルホリンＮ−オキシドを溶媒として紡糸された溶媒紡糸セルロースフィラメントから形成されたウエブに水流交絡を施し、ネット裏面よりエアーを当てた後、１００℃の熱風にて乾燥させたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６３】
［実施例１３］
実施例１と同様な条件にて得られたセルロース連続長繊維糸を３８ｍｍにカットした。得られたカット綿をカーディングした後、水流交絡処理を行い、ネット裏面よりエアーを当てた後、１００℃の熱風にて乾燥させたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６４】
［実施例１４］
Ｎ−メチルモルホリンＮ−オキシドを溶媒として紡糸された溶媒紡糸セルロースフィラメントを３５ｍｍにカットした。得られたカット綿をカーディングした後、水流交絡処理を行い、ネット裏面よりエアーを当てた後、１００℃の熱風にて乾燥させたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６５】
［実施例１５］
支持体としてポリエチレンスパンボンド不織布を使用したフェイスマスクシートを、支持体が重なり合うように上下半分に２つ折りした後、左右３等分して左部から３つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６６】
［比較例１］
得られたセルロース繊維不織布をフェイスマスク上下方向が不織布機械方向（ＭＤ方向）になるようにフェイスマスクの形に打ち抜いたこと以外は実施例２と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６７】
［比較例２］
得られたセルロース繊維不織布をフェイスマスク上下方向が不織布機械方向（ＭＤ方向）になるようにフェイスマスクの形に打ち抜き、支持体としてパールフィルム（白色で光沢のある疎水性のフィルム）を用いたこと以外は実施例１５と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６８】
［比較例３］
フェイスマスクシートを左右半分に２つ折りすることを２回繰り返した後、上下方向にて半分に２つ折りした以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００６９】
［比較例４］
乾燥直前にネット面からエアーを当てなかったこと以外は、実施例７と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００７０】
［比較例５］
ネットスピードが１５ｍ／ｍｉｎ．であり、フェイスマスクシートを上下半分に２つ折りした後、左右方向にて半分に２つ折りしたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００７１】
［比較例６］
セルロース繊維不織布としてリヨセル短繊維不織布（繊維長３５ｍｍ）を用い、フェイスマスク上下方向が不織布機械方向（ＭＤ方向）になるようにフェイスマスクの形に打ち抜いたこと以外は比較例３と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００７２】
［比較例７］
不織布としてレーヨン／ＰＥＴ＝８０／２０（質量比）の短繊維不織布（繊維長３５ｍｍ）を用い、フェイスマスク上下方向が不織布機械方向（ＭＤ方向）になるようにフェイスマスクの形に打ち抜いたこと以外は実施例１と同様の条件にてセルロース繊維不織布と化粧液とから構成されるフェイスマスクを得た。得られたセルロース繊維不織布の特性、フェイスマスクの特性、取扱性、装着感等の評価結果を以下の表１及び２に示す。
【００７３】
【表１】
2019201799.tif 000003
【００７４】
【表２】
2019201799.tif 000004
【００７５】
表２から分かるように、本実施形態のフェイスマスクは、湿潤時の取扱性に優れ、肌に対する密着性や装着感、保湿感に優れており、化粧液充填時にも折れ曲がることが少ないものであった。
【産業上の利用可能性】
【００７６】
本発明のフェイスマスクは、湿潤時の取扱性に優れ、肌に対する密着性や保湿感が高いことから、湿潤状態で肌に触れるフェイスマスクとして好適に利用可能である。また当該フェイスマスクは、支持体なしでの使用も可能なため、廃棄物が少なくなり環境汚染対策にもつながる。
【図１】
2019201799.tif 000005
【図２】
2019201799.tif 000006
【図３】
2019201799.tif 000007
【図４】
2019201799.tif 000008
【図５】
2019201799.tif 000009
【図６】
2019201799.tif 000010
【図７】
2019201799.tif 000011
【図８】
2019201799.tif 000012